(57)【特許請求の範囲】
【請求項１】
基材；および
前記基材の少なくとも一面に備えられ、数平均粒径が０．５〜５μｍであり、扁平率が０．５以下である、金属微粒子が分散した、光硬化性樹脂層を含み；
下記の計算式１で表される相対視認性評価値が３以上である；
ディスプレイパネル用視認性改善フィルム：
［計算式１］
視認性評価値＝Ｂ１／Ａ１
前記計算式１において、
Ａ１は、ＪＩＳ  Ｋ  ７３６１基準の透過度値が９０．４であり、ＪＩＳ  Ｋ  ７１３６によって測定されたヘイズ値が２３．８であるフィルムを、０．７ｍｍのガラススライドに接合した後、ブラックアクリル板上に置き、法線の４５゜方向から５３５ｎｍのレーザー光を照射した時、正面で測定される輝度値であり、
Ｂ１は、前記ディスプレイパネル用視認性改善フィルムを０．７ｍｍのガラススライドに接合した後、ブラックアクリル板上に置き、法線の４５゜方向から同一のレーザー光を照射した時、正面で測定される輝度値である。
【請求項２】
下記の計算式２で表される、輝度比値が８０％以上である、請求項１に記載のディスプレイパネル用視認性改善フィルム：
［計算式２］
輝度比＝（Ｂ２／Ａ２）×１００
前記計算式２において、
Ａ２は、ＪＩＳ  Ｋ  ７３６１基準の透過度値が９０．４であり、ＪＩＳ  Ｋ  ７１３６によって測定されたヘイズ値が２３．８であるフィルムを、０．７ｍｍのガラススライドに接合した後、電源の入ったＬＣＤパネルの上面に置いた時、正面で測定される輝度値であり、
Ｂ２は、前記ディスプレイパネル用視認性改善フィルムを０．７ｍｍのガラススライドに接合した後、電源の入ったＬＣＤパネル上面に置いた時、正面で測定される輝度値である。
【請求項３】
下記の計算式３で表される白濁度値が１０以下である、請求項１または２に記載のディスプレイパネル用視認性改善フィルム：
［計算式３］
白濁度＝Ｃ×１００
前記計算式３において、
Ｃは、前記ディスプレイパネル用視認性改善フィルムを０．７ｍｍのガラススライドに接合した後、ブラックアクリル板上に置き、９ｌｘの条件においた時、正面７ｃｍの高さで測定された輝度値（ｃｄ／ｍ２）である。
【請求項４】
下記の計算式４で表される、色差値が２以下である、請求項１から３のいずれか一項に記載のディスプレイパネル用視認性改善フィルム：
［計算式４］
色差＝｜ａ＊｜＋｜ｂ＊｜
前記計算式４において、
ａ＊およびｂ＊は、それぞれＣＩＥ１９７６  Ｌ＊ａ＊ｂ＊表色系における指数値である。
【請求項５】
前記金属微粒子は、アルミニウム、金、銀、マグネシウム、白金、銅、チタン、ジルコニウム、ニッケル、スズ、ケイ素、およびクロムからなる群より選択された１種以上の金属を含む、請求項１から４のいずれか一項に記載のディスプレイパネル用視認性改善フィルム。
【請求項６】
前記金属微粒子は、数平均粒径が０．５〜３μｍであり、扁平率が０．３以下である、請求項１から５のいずれか一項に記載のディスプレイパネル用視認性改善フィルム。
【請求項７】
前記金属微粒子は、前記光硬化性樹脂層に含まれる光硬化性樹脂１００重量部に対して、０．５〜１５重量部含まれる、請求項１から６のいずれか一項に記載のディスプレイパネル用視認性改善フィルム。
【請求項８】
前記光硬化性樹脂層の厚さは、１〜５０μｍである、請求項１から７のいずれか一項に記載のディスプレイパネル用視認性改善フィルム。
【請求項９】
前記光硬化性樹脂層の厚さに対する、金属微粒子の数平均粒径比が０．５以下である、請求項１から８のいずれか一項に記載のディスプレイパネル用視認性改善フィルム。
【請求項１０】
ＪＩＳ  Ｋ  ７１３６によって測定されたヘイズ値が２０％以下である、請求項１から９のいずれか一項に記載のディスプレイパネル用視認性改善フィルム。
【請求項１１】
ＪＩＳ  Ｋ  ７３６１によって測定された光透過度値が７０％以上である、請求項１から１０のいずれか一項に記載のディスプレイパネル用視認性改善フィルム。
【請求項１２】
５００ｇの荷重においてＨＢ以上の鉛筆硬度を示す、請求項１から１１のいずれか一項に記載のディスプレイパネル用視認性改善フィルム。
【請求項１３】
前記基材は、ガラス、ポリエチレンテレフタレート（ｐｏｌｙｅｔｈｙｌｅｎｅｔｅｒｅｐｈｔａｌａｔｅ、ＰＥＴ）、エチレンビニルアセテート（ｅｔｈｙｌｅｎｅ  ｖｉｎｙｌ  ａｃｅｔａｔｅ、ＥＶＡ）、環状オレフィン重合体（ｃｙｃｌｉｃ  ｏｌｅｆｉｎ  ｐｏｌｙｍｅｒ、ＣＯＰ）、環状オレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、フッ素系樹脂、およびトリアセチルセルロース（ｔｒｉａｃｅｔｙｌｃｅｌｌｕｌｏｓｅ、ＴＡＣ）からなる群より選択される１種以上を含む、請求項１から１２のいずれか一項に記載のディスプレイパネル用視認性改善フィルム。
【請求項１４】
ディスプレイパネルと、請求項１から１３のいずれか一項に記載のディスプレイパネル用視認性改善フィルムとを含む、ディスプレイ装置。
【発明の詳細な説明】
【技術分野】
【０００１】
関連出願との相互参照
本出願は、２０１７年９月２９日付の韓国特許出願第１０−２０１７−０１２８２６１号および２０１８年９月２７日付の韓国特許出願第１０−２０１８−０１１５３２１号に基づく優先権の利益を主張し、当該韓国特許出願の文献に開示されたすべての内容は本明細書の一部として含まれる。
【０００２】
本発明は、ディスプレイパネル用視認性改善フィルムおよびこれを含むディスプレイ装置に関する。
【０００３】
より詳しくは、特定の大きさおよび形状を有する形態の金属微粒子を含むことで、特にレーザーポインタに対する視認性を高めることができながらも、輝度と明暗比など優れた光学的特性を示すことができるディスプレイパネル用視認性改善フィルムと、前記ディスプレイパネル用視認性改善フィルムを含むディスプレイ装置に関する。
【背景技術】
【０００４】
講義や、会議、発表などでプレゼンテーションを進行させる場合、ディスプレイ装置で、資料画像を再生し、資料画像の上にレーザーポインタを用いて、スクリーンなどを指しながらプレゼンテーションを行うことが一般的である。
【０００５】
従来は、ビームプロジェクタをスクリーンや壁に投影してプレゼンテーションを進行させる場合が多かった。しかし、プロジェクタ方式の場合、明暗比と画質が良くないという欠点があった。最近は、ＬＣＤ、ＰＤＰ、ＯＬＥＤなど、多様な駆動方式の大型ディスプレイパネルが多く供給されて、ディスプレイ自体に直接画像を表示しプレゼンテーションを進行させることが可能になった。
【０００６】
しかし、ディスプレイ装置は、発光特性があり、特定角度の正反射以外にレーザー光を散乱させられる因子がないことから、レーザーポインタの視認性が顕著に低下するという欠点がある。
【０００７】
したがって、過度な追加工程なしに、ディスプレイ装置でレーザーポインタの視認性を改善する方法についての開発が依然として要求されている。
【発明の概要】
【発明が解決しようとする課題】
【０００８】
本発明は、ＬＣＤ、ＰＤＦ、ＯＬＥＤなどのディスプレイパネルにおいて、低費用でレーザーポインタに対する視認性を向上させることができながらも、優れた物理的、光学的特性を示すことができるディスプレイパネル用視認性改善フィルムおよびこれを含むディスプレイ装置を提供する。
【課題を解決するための手段】
【０００９】
本発明は、
基材；および
前記基材の少なくとも一面に備えられ、数平均粒径が０．５〜５μｍであり、扁平率が０．５以下である、金属微粒子が分散した、光硬化性樹脂層を含み；
下記の計算式１で表される相対視認性評価値が３以上である；
ディスプレイパネル用視認性改善フィルムを提供する。
【００１０】
［計算式１］
視認性評価値＝Ｂ１／Ａ１
【００１１】
前記計算式１において、
Ａ１は、ＪＩＳ  Ｋ  ７３６１によって測定された透過度値が７０〜１００であり、ＪＩＳ  Ｋ  ７１３６によって測定されたヘイズ値が２０〜２５であるフィルムを、ガラススライドに接合した後、バックライト面に置き、法線の４５゜方向からレーザー光を照射した時、正面で測定される輝度値であり、
Ｂ１は、前記ディスプレイパネル用視認性改善フィルムをガラススライドに接合した後、バックライト面に置き、法線の４５゜方向から同一のレーザー光を照射した時、正面で測定される輝度値である。
【発明の効果】
【００１２】
本発明のディスプレイパネル用視認性改善フィルムによれば、ディスプレイ装置上で低下したレーザーポインタの視認性を顕著に向上させることができる。
【００１３】
また、このような効果は、ディスプレイの駆動方式や、パネル内部のカラーフィルタ、積層構造などに対する変更なく、ディスプレイパネルの外部にフィルムの形態で適用することにより得られるので、過度な工程変更や費用増加を必要とせず生産費用を節減することができる。
【発明を実施するための形態】
【００１４】
本発明のディスプレイパネル用視認性改善フィルムは、
基材；および
前記基材の少なくとも一面に備えられ、数平均粒径が０．５〜５μｍであり、扁平率が０．５以下である、金属微粒子が分散した、光硬化性樹脂層を含み；
下記の計算式１で表される相対視認性評価値が３以上である。
【００１５】
［計算式１］
視認性評価値＝Ｂ１／Ａ１
【００１６】
前記計算式１において、
Ａ１は、ＪＩＳ  Ｋ  ７３６１によって測定された透過度値が７０〜１００であり、ＪＩＳ  Ｋ  ７１３６によって測定されたヘイズ値が２０〜２５であるフィルムを、ガラススライドに接合した後、バックライト面に置き、法線の４５゜方向からレーザー光を照射した時、正面で測定される輝度値であり、
Ｂ１は、前記ディスプレイパネル用視認性改善フィルムをガラススライドに接合した後、バックライト面に置き、法線の４５゜方向から同一のレーザー光を照射した時、正面で測定される輝度値である。
【００１７】
また、本発明のディスプレイ装置は、前記ディスプレイパネルおよびディスプレイパネルの上部に装着された前記ディスプレイパネル用視認性改善フィルムを含む。
【００１８】
本明細書において、「上面」という用語は、フィルムがディスプレイパネルに装着された時、視聴者側を向くように配置された面を意味し、「上部」は、視聴者側を向く方向を意味する。逆に、「下面」または「下部」は、フィルムがディスプレイパネルに装着された時、視聴者の反対側を向くように配置された面または方向を意味する。
【００１９】
本明細書において、単純にヘイズ値、あるいは全ヘイズ値とは、フィルムに別の処理をせず、それ自体に対して測定したヘイズ値（Ｈｔ）を意味する。このような全ヘイズ値（Ｈｔ）は、フィルムの表面の凹凸に起因するヘイズ値と、フィルムの内部に含まれている粒子などに起因するヘイズ値との合計により現れる。
【００２０】
本明細書において、透明フィルムとは、透明基材および透明光硬化性層を含むフィルムで、前述した全ヘイズ値（Ｈｔ）が約１％以下、または約０〜１％以下、好ましくは約０〜約０．５％以下である、透明フィルムを意味する。具体的には、前記透明フィルムに含まれる透明光硬化性層は、内部に微粒子を含まず、高い透明度および前述のように非常に低いヘイズ値（Ｈｔ）を有して、視認性評価のための相対輝度測定のために使用されるものであってもよいし、具体的には、例えば、本発明の比較例１３に対応するフィルムを含む概念であり得る。
【００２１】
また、本明細書で使用される用語は、単に例示的な実施例を説明するために使用されたもので、本発明を限定しようとする意図ではない。単数の表現は、文脈上明らかに異なって意味しない限り、複数の表現を含む。本明細書において、「含む」、「備える」または「有する」などの用語は、実施された特徴、数字、段階、構成要素またはこれらを組み合わせたものが存在することを指定しようとするものであって、１つまたはそれ以上の他の特徴や数字、段階、構成要素またはこれらを組み合わせたものの存在または付加の可能性を予め排除しないことが理解されなければならない。
【００２２】
また、本発明において、各層または要素が各層または要素の「上に」形成されると言及される場合には、各層または要素が直接各層または要素の上に形成されることを意味したり、他の層または要素が各層の間、対象体、基材上に追加的に形成され得ることを意味する。
【００２３】
本発明は、多様な変更が加えられて様々な形態を有し得ることから、特定の実施例を例示して下記に詳しく説明する。しかし、これは、本発明を特定の開示形態に対して限定しようとするものではなく、本発明の思想および技術範囲に含まれるあらゆる変更、均等物乃至代替物を含むことが理解されなければならない。
【００２４】
以下、本発明のディスプレイパネル用視認性改善フィルム、およびこれを含むディスプレイ装置について、より詳しく説明する。
【００２５】
本発明の一実施形態によれば、
基材；および
前記基材の少なくとも一面に備えられ、数平均粒径が０．５〜５μｍであり、扁平率が０．５以下である、金属微粒子が分散した、光硬化性樹脂層を含み；
下記の計算式１で表される相対視認性評価値が３以上である；
ディスプレイパネル用視認性改善フィルムが提供される。
【００２６】
［計算式１］
視認性評価値＝Ｂ１／Ａ１
【００２７】
前記計算式１において、
Ａ１は、ＪＩＳ  Ｋ  ７３６１によって測定された透過度値が７０〜１００であり、ＪＩＳ  Ｋ  ７１３６によって測定されたヘイズ値が２０〜２５であるフィルムを、ガラススライドに接合した後、バックライト面に置き、法線の４５゜方向からレーザー光を照射した時、正面で測定される輝度値であり、
Ｂ１は、前記ディスプレイパネル用視認性改善フィルムをガラススライドに接合した後、バックライト面に置き、法線の４５゜方向から同一のレーザー光を照射した時、正面で測定される輝度値である。
【００２８】
本発明のコーティング組成物を用いて形成されたディスプレイパネル用視認性改善フィルムは、レーザーポインタに用いられる波長領域の光に対して特徴的な屈折特性を示すことができ、レーザーポインタの視認性を高めるのに寄与することができる。
【００２９】
このようなディスプレイパネル用視認性改善フィルムは、光硬化性官能基を含むバインダーの硬化物、および前記光硬化性バインダーの内部に分散した金属微粒子を含む。
【００３０】
一般に用いられるディスプレイパネル用フィルムとしては、ガラス、ポリエチレンテレフタレート（ｐｏｌｙｅｔｈｙｌｅｎｅｔｅｒｅｐｈｔａｌａｔｅ、ＰＥＴ）などのポリエステル（ｐｏｌｙｅｓｔｅｒ）、エチレンビニルアセテート（ｅｔｈｙｌｅｎｅ  ｖｉｎｙｌ  ａｃｅｔａｔｅ、ＥＶＡ）などのポリエチレン（ｐｏｌｙｅｔｈｙｌｅｎｅ）、環状オレフィン重合体（ｃｙｃｌｉｃ  ｏｌｅｆｉｎ  ｐｏｌｙｍｅｒ、ＣＯＰ）、環状オレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、ＭＭＡ（ｍｅｔｈｙｌ  ｍｅｔｈａｃｒｙｌａｔｅ）、フッ素系樹脂、またはトリアセチルセルロース（ｔｒｉａｃｅｔｙｌｃｅｌｌｕｌｏｓｅ、ＴＡＣ）などからなる基材が挙げられる。
【００３１】
前記基材の中でも、特にトリアセチルセルロース（ＴＡＣ）フィルムが光学的特性に優れて多く使用されている。
【００３２】
発明の一実施例によれば、前記光硬化性樹脂層は、基材の一面あるいは両面に形成されるものであってもよい。特に、前記樹脂層が、基材の上部、つまり、視聴者方向を向くように形成される場合、前記樹脂層は、ハードコート層の役割を兼ねることができる。
【００３３】
本発明の一実施形態によれば、基材上にコーティングおよび紫外線硬化して光硬化性樹脂層を形成し、ディスプレイパネルの少なくとも一面上に積層してディスプレイパネル用視認性改善フィルムとして使用できる、コーティング組成物を使用する。
【００３４】
本発明のディスプレイパネル用視認性改善フィルムを製造するためのコーティング組成物は、光硬化性官能基を含むバインダー；前記バインダー内に分散しており、０．５〜５μｍであり、扁平率が０．５以下である、金属微粒子；光重合開始剤；および溶媒などを含むことができる。
【００３５】
前記光硬化性官能基を含むバインダーは、紫外線によって重合反応を起こし得る不飽和官能基を含む化合物であれば特に限定はないが、光硬化性官能基として、（メタ）アクリレート基、アリル基、アクリロイル基、またはビニル基を含む化合物であってもよい。本発明の一実施例によれば、前記光硬化性官能基を含むバインダーは、多官能アクリレート系モノマー、多官能アクリレート系オリゴマー、および多官能アクリレート系弾性高分子からなる群より選択される１種以上であってもよい。
【００３６】
本発明の明細書において、アクリレート系とは、アクリレートだけでなく、メタクリレート、またはアクリレートやメタクリレートに置換基が導入された誘導体をすべて意味する。
【００３７】
前記多官能アクリレート系モノマーは、アクリレート系官能基を２個以上含むモノマーを意味する。より具体的には、例えば、ヘキサンジオールジアクリレート（ＨＤＤＡ）、トリプロピレングリコールジアクリレート（ＴＰＧＤＡ）、エチレングリコールジアクリレート（ＥＧＤＡ）、トリメチロールプロパントリアクリレート（ＴＭＰＴＡ）、トリメチロールプロパンエトキシトリアクリレート（ＴＭＰＥＯＴＡ）、グリセリンプロポキシル化トリアクリレート（ＧＰＴＡ）、ペンタエリスリトールトリ（テトラ）アクリレート（ＰＥＴＡ）、またはジペンタエリスリトールヘキサアクリレート（ＤＰＨＡ）などが挙げられるが、本発明のコーティング組成物がこれに限るものではない。前記多官能アクリレート系モノマーは、互いに架橋されて保護フィルムに一定の鉛筆強度と耐摩耗性を付与する役割を果たす。
【００３８】
前記多官能アクリレート系モノマーは、単独でまたは互いに異なる種類を組み合わせて使用することができる。
【００３９】
前記多官能アクリレート系オリゴマーは、アクリレート官能基を２個以上含むオリゴマーで、重量平均分子量が約１，０００〜約１０，０００ｇ／ｍｏｌ、または約１，０００〜約５，０００ｇ／ｍｏｌ、または約１，０００〜約３，０００ｇ／ｍｏｌの範囲を有することができる。
【００４０】
また、本発明の一実施例によれば、前記多官能アクリレート系オリゴマーは、ウレタン（ｕｒｅｔｈａｎｅ）、エチレンオキシド（ｅｔｈｙｌｅｎｅ  ｏｘｉｄｅ）、プロピレンオキシド（ｐｒｏｐｙｌｅｎｅ  ｏｘｉｄｅ）、またはカプロラクトン（ｃａｐｒｏｌａｃｔｏｎｅ）のうちの１種以上で変性したアクリレート系オリゴマーであってもよい。前記変性した多官能アクリレート系オリゴマーを用いる場合、変性によって前記多官能アクリレート系オリゴマーに柔軟性がさらに付与されて、保護フィルムのカール特性および可撓性が増加できる。
【００４１】
前記多官能アクリレート系オリゴマーは、単独でまたは互いに異なる種類を組み合わせて使用することができる。
【００４２】
前記多官能アクリレート系弾性高分子は、柔軟性と弾性に優れ、アクリレート官能基を２個以上含む高分子で、重量平均分子量が約１００，０００〜約８００，０００ｇ／ｍｏｌ、または約１５０，０００〜約７００，０００ｇ／ｍｏｌ、または約１８０，０００〜約６５０，０００ｇ／ｍｏｌの範囲を有することができる。
【００４３】
前記多官能アクリレート系弾性高分子を含むコーティング組成物を用いて形成した保護フィルムは、機械的物性を確保しながらも高い弾性または柔軟性を確保することができ、カール（ｃｕｒｌ）またはクラック（ｃｒａｃｋ）の発生も最小化することができる。
【００４４】
前記多官能アクリレート系弾性高分子の他の例としては、ウレタン系アクリレート高分子が挙げられる。前記ウレタン系アクリレート高分子は、アクリルポリマーの主鎖にウレタン系アクリレートオリゴマーが側鎖に連結されている形態を有する。
【００４５】
一方、本発明の一実施例によれば、前記コーティング組成物は、金属微粒子を含むことで、レーザーポインタに対する光散乱特性を示すことができる。前記コーティング組成物が金属微粒子を含む時、これを用いて硬化した光硬化性樹脂層は、レーザーポインタに用いられるレーザー光を効果的に散乱させて、視認性を高めることができる。
【００４６】
一般に、ディスプレイパネル用フィルムなどを製造する場合、コーティング組成物などに有機粒子あるいは酸化金属などの無機微粒子を用いる場合が多いが、これは、当該粒子が高い透過率を有しているからである。
【００４７】
このような透過型粒子などは、主に屈折と回折によって光散乱を起こすのに対し、金属粒子は光を反射させる。より具体的には、透過型粒子の場合、光が通る経路に沿って回折と屈折による光散乱が連続的に起こり、これによって光が拡散して、ぼやけた形態の光が現れるが、金属粒子の場合には、光を透過させずに反射によって光散乱が発生するため、光の経路に沿って散乱が連続的に発生することはなく、光の拡散現象が発生しなくなる。
【００４８】
特に、バインダーとの屈折率の差が大きい二酸化チタン（ＴｉＯ２）粒子などの金属酸化物系無機粒子を用いる場合、高い光散乱効果が得られるが、粒子の高い透過率によって、明暗比が大きく低下するという欠点がある。
【００４９】
ディスプレイ装置の明暗比は、ディスプレイパネルから出る画像の明るさとフィルムによる明るさとの差に起因するものであるが、透過型粒子を用いる場合、粒子によってフィルム内の明るさが増加し、結局、パネルとフィルムとの間の明るさの差が小さくなるため、明暗比が低下するのである。
【００５０】
したがって、本願発明の実施形態による、ディスプレイパネル用フィルムは、金属微粒子を用いることで、レーザーポインタ光の視認性を向上させることができながらも、同時に高い明暗比を実現することができるのである。
【００５１】
前記金属微粒子の数平均粒径は、光の散乱効果を最適化する面から、約０．５μｍ以上になってもよく、ヘイズおよびコーティング厚さを適切にするための面から、５μｍ以下であってもよい。さらに好ましくは、約０．５〜約３μｍ、または約１〜約３μｍの粒子であってもよい。
【００５２】
前記金属微粒子の粒径が小さすぎる場合、光の散乱によるレーザーポインタ光に対する視認性改善効果がわずかになり、前記金属微粒子の粒径が大きすぎる場合、フィルムの表面に突出を形成して、透明度、透過度など、光学的物性を低下させる要因になりうる。
【００５３】
このような条件を満足する金属は、より具体的な例として、アルミニウム、金、銀、マグネシウム、白金、銅、チタン、ジルコニウム、ニッケル、スズ、ケイ素、およびクロムからなる群より選択された１種以上の金属または、これらの合金などが挙げられるが、本発明が必ずしもこれに限るものではない。
【００５４】
本発明の一実施例によれば、前記光硬化性官能基を含むバインダーの総重量を１００重量部とする時、前記金属微粒子を、約０．５〜約１５重量部、好ましくは、約１〜約１５重量部、または、約１〜約１０重量部含むことができる。
【００５５】
前記金属微粒子が過度に少なく含まれると、これによる当該波長における光反射効果がわずかでレーザーポインタの視認性向上効果が十分でないことがあり、過度に多く含まれる場合、ディスプレイ装置の色再現性および輝度が低下し、コーティング組成物の他の物性が低下しうるので、この観点から、前記範囲に含まれることが好ましい。
【００５６】
そして、この時、前記金属微粒子は、数平均粒径が０．５〜５μｍであり、扁平率が０．５以下である、球状粒子である。
【００５７】
扁平率（ｆｌａｔｔｅｎｉｎｇ）とは、楕円率（ｅｌｌｉｐｔｉｃｉｔｙ）とも称されるもので、３次元回転楕円体の平らな程度を示す量であり、長い径をａ、短い半径をｂとした時、（ａ−ｂ）／ａで表す値である。球の扁平率は０であり、平面の扁平率は１である。
【００５８】
扁平率値が大きすぎる場合（板状粒子の場合）、フィルムの内部で金属粒子による光反射／散乱が過度に発生して、きらめく外観によってディスプレイフィルムの用途に適合しないことがあり、白濁度値が増加して明暗比が低下する問題点が発生することがある。
【００５９】
このような面から、本発明に使用される金属微粒子の扁平率値は約０．３以下であることがさらに好ましい。
【００６０】
一方、このような金属微粒子は、単独で使用することもできるが、光硬化性樹脂層に混合された時、分散性を高めるための面から、分散液に予め分散している形態で使用することがさらに好ましい。
【００６１】
本発明のコーティング組成物に含まれる前記光重合開始剤としては、１−ヒドロキシ−シクロヘキシル−フェニルケトン、２−ヒドロキシ−２−メチル−１−フェニル−１−プロパノン、２−ヒドロキシ−１−［４−（２−ヒドロキシエトキシ）フェニル］−２−メチル−１−プロパノン、メチルベンゾイルホルメート、α，α−ジメトキシ−α−フェニルアセトフェノン、２−ベンゾイル−２−（ジメチルアミノ）−１−［４−（４−モルホリニル）フェニル］−１−ブタノン、２−メチル−１−［４−（メチルチオ）フェニル］−２−（４−モルホリニル）−１−プロパノンジフェニル（２，４，６−トリメチルベンゾイル）−ホスフィンオキシド、またはビス（２，４，６−トリメチルベンゾイル）−フェニルホスフィンオキシドなどが挙げられるが、これらに限定されない。また、現在市販の商品としては、Ｉｒｇａｃｕｒｅ１８４、Ｉｒｇａｃｕｒｅ５００、Ｉｒｇａｃｕｒｅ６５１、Ｉｒｇａｃｕｒｅ３６９、Ｉｒｇａｃｕｒｅ９０７、Ｄａｒｏｃｕｒ１１７３、Ｄａｒｏｃｕｒ  ＭＢＦ、Ｉｒｇａｃｕｒｅ８１９、Ｄａｒｏｃｕｒ  ＴＰＯ、Ｉｒｇａｃｕｒｅ９０７、Ｅｓａｃｕｒｅ  ＫＩＰ  １００Ｆなどが挙げられる。これらの光重合開始剤は、単独でまたは互いに異なる２種以上を混合して使用することができる。
【００６２】
本発明の一実施例によれば、前記光重合開始剤の含有量は特に限定されないが、全体コーティング組成物の物性を阻害することなく効果的な光重合を達成するために、前記光硬化性官能基を含むバインダーの総重量を１００重量部とする時、前記光重合開始剤を約０．１〜約１０重量部含むことができる。
【００６３】
本発明のコーティング組成物に含まれる前記有機溶媒としては、メタノール、エタノール、イソプロピルアルコール、ブタノールなどのアルコール系溶媒、２−メトキシエタノール、２−エトキシエタノール、１−メトキシ−２−プロパノールなどのアルコキシアルコール系溶媒、アセトン、メチルエチルケトン、メチルイソブチルケトン、メチルプロピルケトン、シクロヘキサノンなどのケトン系溶媒、プロピレングリコールモノプロピルエーテル、プロピレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチルグリコールモノエチルエーテル、ジエチルグリコールモノプロピルエーテル、ジエチルグリコールモノブチルエーテル、ジエチレングリコール−２−エチルヘキシルエーテルなどのエーテル系溶媒、ベンゼン、トルエン、キシレンなどの芳香族溶媒などを単独でまたは混合して使用することができる。
【００６４】
本発明の一実施例によれば、前記有機溶媒の含有量は、コーティング組成物の物性を低下させない範囲内で多様に調節可能なため、特に限定はないが、前記光硬化性官能基を含むバインダー１００重量部に対して約５０〜約２００重量部、好ましくは約１００〜約２００重量部含むことができる。前記有機溶媒が前記範囲にある時、適切な流動性および塗布性を有することができる。
【００６５】
一方、本発明のコーティング組成物は、前述した成分以外にも、界面活性剤、酸化防止剤、ＵＶ安定剤、レベリング剤、防汚剤など、本発明の属する技術分野における通常使用される添加剤を追加的に含むことができる。また、その含有量は、本発明のコーティング組成物の物性を低下させない範囲内で多様に調節可能なため、特に限定はないが、例えば、全体コーティング組成物１００重量部に対して、約０．１〜約１０重量部含まれる。
【００６６】
本発明の一実施例によれば、前記コーティング組成物を用いて形成した光硬化性樹脂層は、乾燥および硬化後、約１μｍ以上、例えば、約１〜約５０μｍ、または約５〜約３０μｍ、または約５〜約２０μｍの厚さを有することができ、このような厚さ範囲内で適切な光学物性および物理的特性を示すことができる。
【００６７】
これにより、前記光硬化性樹脂層の厚さに対する、金属微粒子の数平均粒径比は、約０．５以下であることが好ましい。
【００６８】
このような本発明のディスプレイパネル用視認性改善フィルムは、透明プラスチック基材に、コーティング組成物を塗布し、光硬化させて形成することができる。
【００６９】
コーティング組成物およびこれを構成する各成分に関する具体的な説明および例示は、上述した通りである。
【００７０】
前記コーティング組成物を塗布する方法は、本技術の属する技術分野で使用できるものであれば特に限定されず、例えば、バーコーティング方式、ナイフコーティング方式、ロールコーティング方式、ブレードコーティング方式、ダイコーティング方式、マイクログラビアコーティング方式、コンマコーティング方式、スロットダイコーティング方式、リップコーティング方式、またはソリューションキャスティング方式などを利用することができる。
【００７１】
次に、塗布されたコーティング組成物に紫外線を照射して光硬化反応を行うことによって、保護フィルムを形成することができる。前記紫外線を照射する前、コーティング組成物の塗布面を平坦化し、コーティング組成物に含まれている溶媒を揮発させるために乾燥する過程をさらに行うことができる。
【００７２】
前記紫外線の照射量は、例えば、約２０〜約６００ｍＪ／ｃｍ２であってもよい。紫外線照射の光源としては、本技術の属する技術分野で用いられるものであれば特に限定されず、例えば、高圧水銀ランプ、メタルハライドランプ、ブラックライト（ｂｌａｃｋ  ｌｉｇｈｔ）蛍光ランプなどを用いることができる。
【００７３】
前記本発明のディスプレイパネル用視認性改善フィルムは、前述のように、特定形状の金属微粒子を含み、液晶ディスプレイにおいてレーザーポインタによって入射するレーザー光を効果的に反射させることができて、レーザーポインタの視認性を高めることができながらも、輝度と明暗比が高く、優れた画質の画像を実現可能なディスプレイ装置を提供することができる。
【００７４】
具体的には、前記ディスプレイパネル用視認性改善フィルムは、下記の計算式１で表される相対視認性評価値が３以上である。
【００７５】
［計算式１］
視認性評価値＝Ｂ１／Ａ１
【００７６】
前記計算式１において、
Ａ１は、ＪＩＳ  Ｋ  ７３６１によって測定された透過度値が７０〜１００であり、ＪＩＳ  Ｋ  ７１３６によって測定されたヘイズ値が２０〜２５であるフィルム、さらに好ましくは、透過度値が９０〜９５であり、ヘイズ値が２２〜２５であるフィルム、最も好ましくは、透過度値が９０．４であり、ヘイズ値が２３．８であるフィルムを、ガラススライドに接合した後、バックライト面に置き、法線の４５゜方向からレーザー光を照射した時、正面で測定される輝度値であり、
Ｂ１は、前記ディスプレイパネル用視認性改善フィルムをガラススライドに接合した後、バックライト面に置き、法線の４５゜方向から同一のレーザー光を照射した時、正面で測定される輝度値である。
【００７７】
前記のように、本発明のディスプレイパネル用視認性改善フィルムは、一般的なＵＶ硬化型コーティング層を用いる場合と比較した時、金属微粒子による散乱／反射光で、照射前の輝度対比、輝度が約５０％以上、好ましくは約６０％以上上昇する効果を実現することができ、これによってレーザーポインタの視認性を顕著に向上させることができる。
【００７８】
また、前記ディスプレイパネル用視認性改善フィルムは、下記の計算式２で表される、輝度比値が約８０％以上、好ましくは約８０〜約９５％で、優れた光学的特性を有するものであってもよい。
【００７９】
［計算式２］
輝度比＝（Ｂ２／Ａ２）×１００
【００８０】
前記計算式２において、
Ａ２は、ＪＩＳ  Ｋ  ７３６１によって測定された透過度値が８０〜１００であり、ＪＩＳ  Ｋ  ７１３６によって測定されたヘイズ値が２０〜２５であるフィルム、さらに好ましくは、透過度値が９０〜９５であり、ＪＩＳ  Ｋ  ７１３６によって測定されたヘイズ値が２２〜２５であるフィルムを、ガラススライドに接合した後、バックライト面に置いた時、正面で測定される輝度値であり、
Ｂ２は、前記ディスプレイパネル用視認性改善フィルムをガラススライドに接合した後、バックライト面に置いた時、正面で測定される輝度値である。
【００８１】
また、前記ディスプレイパネル用視認性改善フィルムは、下記の計算式３で表される白濁度値が１０以下、好ましくは約９以下であってもよい。
【００８２】
［計算式３］
白濁度＝Ｃ×１００
【００８３】
前記計算式３において、
Ｃは、前記ディスプレイパネル用視認性改善フィルムをガラススライドに接合した後、ブラックアクリル板上に置き、９ｌｘの条件においた時、正面７ｃｍの高さで測定された輝度値（ｃｄ／ｍ２）である。
【００８４】
そして、前記ディスプレイパネル用視認性改善フィルムは、ＪＩＳ  Ｋ  ７３６１によって測定された透過度値（Ｔｔ）が約７０〜９０％で、高い光透過度を示すものであってもよい。
【００８５】
また、前記ディスプレイパネル用視認性改善フィルムは、ＪＩＳ  Ｋ  ７１３６によって測定されたヘイズ値が、約２０％以下、または、約１０〜約２０％であってもよい。
【００８６】
光学フィルムなどにおいて、フィルムの内部に含まれる導入粒子によって透過率およびヘイズ特性が変化するが、一般には、類似する光学特徴を有する光散乱粒子が多く含まれるほど、透過度値が低くなり、ヘイズが増加する傾向を示すことがある。
【００８７】
しかし、使用する粒子の種類によっては、透過度とヘイズの特徴的な関係を有することができる。特に、金属微粒子は、樹脂層に含まれた時、前述のような反射特性により、光に対する透過率を低下させながらも、一般に使用される有機微粒子、または無機酸化物微粒子に比べて低いヘイズ値を示し得るため、特に、透過型光散乱粒子を用いる場合と比較した時、同一の透過率値を示しても、相対的に低いヘイズ値を有することができる特徴がある。
【００８８】
特に、光透過率値は、粒子の含有量に応じて変化するが、透過率が高すぎる場合、光を散乱または反射させるための粒子の量が絶対的に不足して、適切な視認性を実現できない問題点が発生し、透過率が低すぎる場合、視認性は良いが、明暗比および輝度低下の問題が発生し、ディスプレイで実現しようとする画像の画質が低下する問題点が発生することがある。
【００８９】
したがって、前述した透過率（Ｔｔ）の範囲および、金属微粒子を用いることに起因する、特徴的なヘイズ値を限定することで、レーザーポインタの使用に対して優れた視認性を有しながらも、同時に優れた明暗比を実現することができる。
【００９０】
本発明の一実施例によれば、前記本発明のディスプレイパネル用視認性改善フィルムは、下記の計算式４で測定される色差値が約２以下であってもよい。
【００９１】
［計算式４］
色差＝｜ａ＊｜＋｜ｂ＊｜
【００９２】
前記計算式４において、
ａ＊およびｂ＊は、それぞれＣＩＥ１９７６  Ｌ＊ａ＊ｂ＊表色系における指数値である。
【００９３】
上記のように、本発明のディスプレイパネル用視認性改善フィルムは、レーザーポインタの視認性を顕著に向上させることができながらも、同時に優れた明暗比を実現することができる。
【００９４】
本発明のディスプレイパネル用視認性改善フィルムにおいて、前記樹脂層が形成される基材は、通常、ディスプレイパネル用に用いられるガラス、または、透明性プラスチック樹脂を使用することができる。より具体的には、本発明の一実施例によれば、ポリエチレンテレフタレート（ｐｏｌｙｅｔｈｙｌｅｎｅｔｅｒｅｐｈｔａｌａｔｅ、ＰＥＴ）などのポリエステル（ｐｏｌｙｅｓｔｅｒ）、エチレンビニルアセテート（ｅｔｈｙｌｅｎｅ  ｖｉｎｙｌ  ａｃｅｔａｔｅ、ＥＶＡ）などのポリエチレン（ｐｏｌｙｅｔｈｙｌｅｎｅ）、環状オレフィン重合体（ｃｙｃｌｉｃ  ｏｌｅｆｉｎ  ｐｏｌｙｍｅｒ、ＣＯＰ）、環状オレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、ＭＭＡ（ｍｅｔｈｙｌ  ｍｅｔｈａｃｒｙｌａｔｅ）、フッ素系樹脂、またはトリアセチルセルロース（ｔｒｉａｃｅｔｙｌｃｅｌｌｕｌｏｓｅ、ＴＡＣ）などが挙げられる。
【００９５】
好ましくは、前記基材は、トリアセチルセルロース（ＴＡＣ）を含むフィルムであってもよい。
【００９６】
前記基材の厚さは特に限定されないが、フィルムの硬度および他の物性を満足させる範囲として、約２０〜約１００μｍ、または約２０〜約６０μｍの厚さを有する基材を用いることができる。
【００９７】
本発明のディスプレイパネル用視認性改善フィルムは、５００ｇの荷重における鉛筆硬度がＨＢ以上、または１Ｈ以上、または２Ｈ以上であってもよい。
【００９８】
また、摩擦試験機にスチールウール（ｓｔｅｅｌ  ｗｏｏｌ）＃０を装着した後、２００ｇの荷重、または３００ｇの荷重、または４００ｇの荷重で１０回往復させる場合にスクラッチが発生しない耐摩耗性を示すことができる。
【００９９】
発明の一実施例によれば、前記ディスプレイパネル用視認性改善フィルムは、基材；前記基材の上部に備えられる樹脂層；および前記樹脂層の上部に形成される、反射防止層および防眩性層のうちのいずれか１つ以上の機能性コーティング層をさらに含む形態であってもよい。
【０１００】
反射防止層は、既存のディスプレイパネル用フィルムにおける反射防止効果ととともに、レーザーポインタを用いる時、正反射を防止することによって、レーザーポインタ光が正反射して、画像を眺める観察者の目に直接入射するのを効果的に防止することができる。このような反射防止層は、既存のディスプレイ装置用フィルム、あるいは偏光板用光学フィルムなどで用いられていた、一般的な反射防止層、具体的には、例えば、屈折率が異なる複数の層を形成させて光の干渉を利用する反射防止層や反射防止コーティング（Ａｎｔｉ  ｒｅｆｌｅｃｔｉｏｎ、ＡＲ）などを、特別な制限なく使用可能である。
【０１０１】
また、前記防眩性層は、表面の凹凸で、レーザーポインタを用いる時、レーザーポインタ光を乱反射させることによって、同じく、画像を眺める観察者の目に直接正反射光が入射するのを効果的に防止することができる。このような防眩性層は、樹脂に無機微粒子などのフィラーを分散させて表面に凹凸を付与する方法（Ａｎｔｉ−ｇｌａｒｅ、ＡＧ）などを特別な制限なく使用可能である。
【０１０２】
前述した反射防止層および防眩性層などを備える場合、このような機能性コーティング層は、フィルムの最上部に位置することが好ましい。
【０１０３】
一方、本発明の他の実施形態によれば、ディスプレイパネルと、前述したディスプレイパネル用視認性改善フィルムとを含む、ディスプレイ装置が提供される。
【０１０４】
この時、前記ディスプレイパネルは、駆動方式や構造などに特別な制限を受けず、具体的には、ＬＣＤパネル、ＰＤＰパネル、あるいは、ＯＬＥＤパネルにもすべて適用可能である。
【０１０５】
前記ディスプレイパネル用視認性改善フィルムとディスプレイパネルは、別途の接着剤などを用いてラミネーションすることによって接着させることができる。使用可能な接着剤としては、当技術分野で知られているものであれば特に限定されない。例えば、水系接着剤、一液型または二液型のポリビニルアルコール（ＰＶＡ）系接着剤、ポリウレタン系接着剤、エポキシ系接着剤、スチレンブタジエンゴム系（ＳＢＲ系）接着剤、またはホットメルト型接着剤などがあるが、本発明がこれらの例のみに限定されるものではない。
【０１０６】
また、前記樹脂層が粘着層の役割を兼ねることもできることは、上述した通りであり、樹脂層が粘着層の役割を兼ねない場合には、前記樹脂層が形成されていない基材の面をディスプレイパネル側に付着させ、前記樹脂層は外側に位置するように積層して、レーザーポインタが入射する側を直に対面させる構造とすることが好ましい。
【０１０７】
以下、発明の具体的な実施例を通じて、発明の作用および効果をより詳述する。ただし、このような実施例は発明の例として提示されたに過ぎず、これによって発明の権利範囲が定められるものではない。
【実施例】
【０１０８】
ペンタエリスリトールトリ（テトラ）アクリレート２１重量部（以下、ＰＥＴＡ）、６官能ウレタンアクリレート２１重量部（以下、６ＵＡ）、光重合開始剤としてＩｒｇａｃｕｒｅ１８４  ３．２重量部（以下、開始剤）、添加剤Ｍｅｇａｆａｃｅ  Ｆ−４７７（製造会社：株式会社ＤＩＣ）０．５重量部（以下、添加剤）、有機溶媒として２−ＢｕＯＨ２２．１８重量部とメチルエチルケトン２３重量部（以下、ＭＥＫ）、アルミニウム粒子溶液（数平均粒径：約１．５μｍ；平均扁平率：０．３；固形分２０ｗｔ％；分散溶媒：トルエン）９．１２重量部（以下、Ｓ−Ａｌ／Ｔ）を混合して樹脂組成物を製造した。＃８ｂａｒを用いて、基材のＴＡＣ（厚さ：８０μｍ）上にコーティングし、９０℃で２分３０秒間乾燥した後、水銀ランプで硬化させて（約２００ｍｊ／ｃｍ２）、平均乾燥厚さが５μｍであるディスプレイパネル用視認性改善フィルムを製造した。
【０１０９】
前述した各成分を、下記の表１にまとめられた組成にして、同一の方法によってディスプレイパネル用視認性改善フィルムを製造した。
【０１１０】
実施例１、２、および比較例１の場合、金属微粒子として、前述した球状アルミニウム粒子溶液（数平均粒径：約１．５μｍ；平均扁平率：０．３；固形分２０ｗｔ％；分散溶媒：トルエン）を使用した。（以下、Ｓ−Ａｌ／Ｔ）
【０１１１】
比較例２〜４の場合、金属微粒子として、板状アルミニウム粒子溶液（数平均粒径：約５μｍ；平均扁平率：０．８；固形分２０ｗｔ％；分散溶媒：トルエン）を使用した。（以下、Ｐ−Ａｌ／Ｔ）
【０１１２】
比較例５〜７の場合、金属微粒子の代わりに、有機微粒子（数平均粒径：約３μｍ、屈折率：１．５９５であるＳｅｋｉｓｕｉ社の７７ＢＱ；固形分１１．６ｗｔ％；分散溶媒：プロピレングリコールメチルエーテルアセテート）を使用した。（以下、Ｓ−Ｏ）
【０１１３】
比較例８、９の場合、金属微粒子として、板状アルミニウム粒子溶液（数平均粒径：約０．２５μｍ；固形分１０ｗｔ％；分散溶媒：トルエン）を使用した。（以下、Ｐ−Ａｌ）
【０１１４】
比較例１０、１１の場合、金属微粒子の代わりに、ＴｉＯ２微粒子（数平均粒径：約０．３９μｍ；固形分６．３ｗｔ％；分散溶媒：ブチルセロソルブ）を使用した。（以下、Ｓ−ＴｉＯ２）
【０１１５】
前記組成を下記の表１にまとめた。
【０１１６】
【表１】
0006932418.tif 000002
【０１１７】
比較例１３：ＪＩＳ  Ｋ  ７３６１基準の透過度値が９０．４であり、ＪＩＳ  Ｋ  ７１３６によって測定されたヘイズ値が２３．８である、防眩性フィルムである、ＬＧ  ＣｈｅｍのＡ２５フィルムを比較例として準備した。
【０１１８】
Ｔｔ値の測定：
前記実施例および比較例で製造したディスプレイパネル用視認性改善フィルムに対して、Ｍｕｒａｋａｍｉ社のＨＭ−１５０  ｈａｚｅ  ｍｅｔｅｒを用いて、ＪＩＳ  Ｋ  ７３６１方法によって、透過度（Ｔｔ）値を測定した。
【０１１９】
ヘイズ値の測定
Ｍｕｒａｋａｍｉ社のＨＭ−１５０  ｈａｚｅ  ｍｅｔｅｒを用いて、ＪＩＳ  Ｋ  ７１３６方法によって、前記実施例および比較例で製造したディスプレイパネル用視認性改善フィルムのヘイズ値を測定した。
【０１２０】
輝度比の測定：
前記比較例１３のディスプレイパネル用視認性改善フィルムを、離型フィルムを用いてガラススライド（０．７ｍｍ）に接合し、電源の入ったＬＣＤパネルの上面に置き、正面５．５ｃｍの高さで測定した輝度値を求め、（Ａ２）
実施例および比較例のディスプレイパネル用視認性改善フィルムに対して、同一の方法によってガラススライドに接合し、同一の条件で測定した輝度値を求めた後、（Ｂ２）
各実施例および比較例で測定された輝度値をマッチングして、輝度比を計算した。（測定装備：Ｋｏｎｉｃａ  Ｍｉｎｏｌｔａ社、ＣＡ−２１０、ＬＣＤパネル：４．７インチ、Ｇｒａｙ  ｓｃａｌｅ２５５，２９７．２ｃｄ／ｍ２）
【０１２１】
測定は、３．５ｌｘ以下の、暗室で進行した。
【０１２２】
レーザーポインタ視認性評価：
前記比較例１３のディスプレイパネル用視認性改善フィルムを、離型フィルムを用いてガラススライド（０．７ ｍｍ）に接合し、ブラックアクリル板上に置き、法線の４５゜方向から５３５ｎｍレーザーを照射した時、正面で測定した輝度値を求め、（Ａ１）
実施例および比較例のディスプレイパネル用視認性改善フィルムに対して、同一の方法によってガラススライドに接合し、同一の条件で測定した輝度値を求めた後、（Ｂ１）
各実施例および比較例で測定された輝度値をマッチングして、視認性評価値を計算した。（測定装備：Ｋｏｎｉｃａ  Ｍｉｎｏｌｔａ社、ＣＡ−２１０、レーザーポインタ：３Ｍ社、ＬＰ−７０００）
【０１２３】
測定は、３．５ｌｘ以下の、暗室で進行した。
【０１２４】
白濁度の測定：
前記比較例１３のディスプレイパネル用視認性改善フィルムを、離型フィルムを用いてガラススライド（０．７ ｍｍ）に接合し、ブラックアクリル板上に置き、正面７ｃｍの高さで白濁度を測定した。（測定装備：Ｋｏｎｉｃａ  Ｍｉｎｏｌｔａ社、ＣＡ−２１０）
【０１２５】
測定は、９ｌｘの条件で進行した。
【０１２６】
色指数の測定：
前記実施例および比較例のディスプレイパネル用視認性改善フィルムを、ブラックＰＥＴシート（製造会社：ＴＯＭＯＥＧＡＷＡ、製品名：くっきりミエール）に接合した後、ＫＯＮＩＣＡ  ＭＩＮＯＬＴＡ  ＣＭ−２６００ｄ色差計装置を用いて、ａ＊およびｂ＊指数値を測定した。
【０１２７】
前記測定結果を下記の表２にまとめた。
【０１２８】
【表２】
0006932418.tif 000003
【０１２９】
一方、前記実施例および比較例のディスプレイパネル用視認性改善フィルムにおいて、表面の凹凸、つまり、表面粗さ値と、ヘイズ値およびレーザーポインタに対する視認性を比較するために、ＪＩＳ０６０１による算術平均表面粗さ値（μｍ）を測定して、下記の表３にまとめた。
【０１３０】
【表３】
0006932418.tif 000004
【０１３１】
前記表１を参照すれば、本願の実施例１および２の場合、特定範囲の数平均粒径値および扁平率値を有する、金属微粒子を用いて、光学的特性に優れていながらも、レーザーポインタに対する視認性が非常に高いことを確認することができる。
【０１３２】
具体的には、本願の実施例によるディスプレイパネル用視認性改善フィルムの場合、視認性評価値が、４．６４、７．４８で、いずれも３以上、あるいは４以上であることを確認することができるが、特に、アルミニウム粒子を用いない比較例１２、１３などや、有機微粒子などを用いた比較例５〜７などと比較した時、最小５倍から、多くて数十倍程度、輝度比率値が増加して、レーザーポインタ光に対する視認性が大きく向上したことを明確に確認することができた。
【０１３３】
また、本願の実施例のアルミニウム粒子の代わりに板状アルミニウム粒子を過剰に使用したり、二酸化チタン粒子などを用いた比較例の場合、フィルムの内部で当該粒子によるレーザーポインタの光散乱が発生して、レーザーポインタに対する視認性は一定程度に向上させることができたが、白濁度値も同じく増加することを確認することができた。特に、比較例３、４、９、および１１などの場合には、視認性評価値が約１０以上で、レーザーポインタの光散乱に対する満足できる物性を示したが、白濁度値も１０以上と測定されたり、Ｌａｂ色指数による、ａ、ｂ値の変化が大きくなって、フィルムの他の光学的物性値が大きく低下したことを確認することができた。
【０１３４】
これに対し、実施例１および２の場合、白濁度値が約１０未満であり、ａ、ｂ変化値も約１程度と、フィルムの他の光学的物性値が大きく損なわれることなく、レーザーポインタ光に対する視認性を大きく向上させることができるという点を確認することができた。
【０１３５】
前記表１を参照すれば、本願の実施例１および２の場合、算術平均表面粗さ値が相対的に大して高くないにもかかわらず、レーザーポインタに対する視認性が非常に高いことを確認することができる。具体的には、本願の実施例の場合、算術平均表面粗さ値は約０．０５水準と凹凸が大きくないのに対し、レーザーポインタ光に対する視認性は非常に優れていることが分かる。これに対し、比較例１２の場合、算術平均表面粗さ値が相対的に小さく、ヘイズ値も小さく、レーザーポインタ光に対する視認性改善効果も大きくないことが分かり、比較例１３の場合、算術平均表面粗さ値が相対的に非常に大きく、ヘイズ値も大きいのに対し、レーザーポインタ光に対する視認性改善効果は大きくないことが分かる。このような結果は、本願の実施例において、特徴的なコーティング組成および金属微粒子を用いたことに起因すると考えられる。